【事件の表示】
　特許第２７７８２２９号「多層ソリッドゴルフボール」の請求項１ないし２に係る特許に対する特許異議の申立てについて、次のとおり決定する。
【結論】
　訂正を認める。
　特許第２７７８２２９号の請求項１に係る特許を維持する。
【理由】
（１）手続の経緯
　特許第２７７８２２９号に係る発明についての出願は、平成２年８月３１日に出願され、平成１０年５月８日にその発明について特許の設定登録がなされ、その後、その特許について、異議申立人山崎隆により特許異議の申立てがなされ、取消理由通知がなされ、その指定期間内である平成１１年８月２７日に訂正請求がなされたものである。
（２）訂正の適否ついての判断
ア．訂正の内容
　特許権者が求めている訂正の内容は、以下のとおりである。
ａ．特許請求の範囲の請求項１、２の
「１．芯球を直接又は中間層を介してカバー材で被覆してなる多層ソリッドゴルフボールにおいて、上記芯球を、（Ａ）基材ゴム１００重量部、（Ｂ）不飽和カルボン酸の金属塩１５〜３０重量部、（Ｃ）チオフェノール類、チオカルボン酸類、スルフィド類、チオフェノール類の亜鉛塩及びチオカルボン酸類の亜鉛塩から選ばれる１種又は２種以上の化合物０．０５〜２重量部及び（Ｄ）共架橋開始剤０．５〜３重量部を含有するゴム組成物を用い、外径３７．５〜３９．５ｍｍで、１００ｋｇの荷重をかけた時の撓み量が３〜４．５ｍｍの範囲となるように形成したことを特徴とする多層ソリッドゴルフボール。
２．上記（Ｃ）成分がペンタクロロチオフェノール又はその亜鉛塩である特許請求の範囲第１項記載のゴルフボール。」を
「１．芯球を直接又は中間層を介してカバー材で被覆してなる多層ソリッドゴルフボールにおいて、上記芯球を、（Ａ）基材ゴム１００重量部、（Ｂ）不飽和カルボン酸の金属塩１５〜３０重量部、（Ｃ）ペンタクロロチオフェノール、４−ｔ−ブチルチオフェノール、２−ベンズアミドチオフェノール、これらチオフェノールの亜鉛塩、チオ安息香酸、チオ安息香酸の亜鉛塩、ジキシリルジスルフィド、ジ（ｏ−ベンズアミドフェニル）ジスルフィド及びアルキル化フェノールスルフィドから選ばれる１種又は２種以上の化合物０．０５〜２重量部及び（Ｄ）共架橋開始剤０．５〜３重量部を含有するゴム組成物を用い、外径３７．５〜３９．５ｍｍで、１００ｋｇの荷重をかけた時の撓み量が３〜４．５ｍｍの範囲となるように形成したことを特徴とする多層ソリッドゴルフボール。」に訂正する。
ｂ．明細書第４頁第２行目乃至第６行目の「本発明者は、ポリブタジエンゴム等の基材ゴムに共架橋剤として不飽和カルボン酸の金属塩及び共架橋開始剤を配合したゴム組成物に対し、有機硫黄化合物及び／又は金属含有有機硫黄化合物としてチオフェノール類、チオカルボン酸類、スルフィド類、チオフェノール類の亜鉛塩及びチオカルボン酸類の亜鉛塩から選ばれる１種又は２種以上の化合物を添加することにより」を「本発明者は、ポリブタジエンゴム等の基材ゴムに共架橋剤として不飽和カルボン酸の金属塩及び共架橋開始剤を配合したゴム組成物に対し、有機硫黄化合物及び／又は金属含有有機硫黄化合物としてペンタクロロチオフェノール、４−ｔ−ブチルチオフェノール、２−ベンズアミドチオフェノール、これらチオフェノールの亜鉛塩、チオ安息香酸、チオ安息香酸の亜鉛塩、ジキシリルジスルフィド、ジ（ｏ−ベンズアミドフェニル）ジスルフィド及びアルキル化フェノールスルフィドから選ばれる１種又は２種以上の化合物を添加することにより」に訂正する。
ｃ．明細書第５頁第６行乃至第１４行目の「即ち、本発明は、芯球を直接又は中間層を介してカバー材で被覆してなる多層ソリッドゴルフボールにおいて、上記芯球を、（Ａ）基材ゴム１００重量部、（Ｂ）不飽和カルボン酸の金属塩１５〜３０重量部、（Ｃ）チオフェノール類、チオカルボン酸類、スルフィド類、チオフェノール類の亜鉛塩及びチオカルボン酸類の亜鉛塩から選ばれる１種又は２種以上の化合物０．０５〜２重量部及び（Ｄ）共架橋開始剤０．５〜３重量部を含有するゴム組成物を用い、外径３７．５〜３９．５ｍｍで、１００ｋｇの荷重をかけた時の撓み量が３〜４．５ｍｍの範囲となるように形成したことを特徴とする多層ソリッドゴルフボールを提供する。」を「即ち、本発明は、芯球を直接又は中間層を介してカバー材で被覆してなる多層ソリッドゴルフボールにおいて、上記芯球を、（Ａ）基材ゴム１００重量部、（Ｂ）不飽和カルボン酸の金属塩１５〜３０重量部、（Ｃ）ペンタクロロチオフェノール、４−ｔ−ブチルチオフェノール、２−ベンズアミドチオフェノール、これらチオフェノールの亜鉛塩、チオ安息香酸、チオ安息香酸の亜鉛塩、ジキシリルジスルフィド、ジ（ｏ−ベンズアミドフェニル）ジスルフィド及びアルキル化フェノールスルフィドから選ばれる１種又は２種以上の化合物０．０５〜２重量部及び（Ｄ）共架橋開始剤０．５〜３重量部を含有するゴム組成物を用い、外径３７．５〜３９．５ｍｍで、１００ｋｇの荷重をかけた時の撓み量が３〜４．５ｍｍの範囲となるように形成したことを特徴とする多層ソリッドゴルフボールを提供する。」に訂正する。
ｄ．明細書第５頁第１６行目乃至第２０行目の「本発明の多層ソリッドボールは、上述したように、基材ゴムと不飽和カルボン酸の金属塩と有機硫黄化合物及び／又は金属含有有機硫黄化合物として、チオフェノール類、チオカルボン酸類、スルフィド類、チオフェノール類の亜鉛塩及びチオカルボン酸類の亜鉛塩から選ばれる１種又は２種以上の化合物と共架橋開始剤とを含有するゴム組成物で多層構造ソリッドゴルフボールの芯球を形成したものである。」を「本発明の多層ソリッドボールは、上述したように、基材ゴムと不飽和カルボン酸の金属塩と有機硫黄化合物及び／又は金属含有有機硫黄化合物としてペンタクロロチオフェノール、４−ｔ−ブチルチオフェノール、２−ベンズアミドチオフェノール、これらチオフェノールの亜鉛塩、チオ安息香酸、チオ安息香酸の亜鉛塩、ジキシリルジスルフィド、ジ（ｏ−ベンズアミドフェニル）ジスルフィド及びアルキル化フェノールスルフィドから選ばれる１種又は２種以上の化合物と共架橋開始剤とを含有するゴム組成物で多層構造ソリッドゴルフボールの芯球を形成したものである。」に訂正する。
ｅ．明細書第７頁第１９行乃至第８頁第９行目の「ここで、有機硫黄化合物としては、ペンタクロロチオフェノール、４−ｔ−ブチルチオフェノール、２−ベンズアミドチオフェノール等のチオフェノール類、チオ安息香酸等のチオカルボン酸類、ジキシリルジスルフィド、ジ（ｏ−ベンズアミドフェニル）ジスルフィド及びアルキル化フェノールスルフィド等のスルフィド類などが好適に用いられ、また金属含有有機硫黄化合物としては、上記チオフェノール類、チオカルボン酸類の亜鉛塩などが好ましく使用される。」を「ここで有機硫黄化合物としては、有機硫黄化合物としては、ペンタクロロチオフェノール、４−ｔ−ブチルチオフェノール、２−ベンズアミドチオフェノール、チオ安息香酸、ジキシリルジスルフィド、ジ（ｏ−ベンズアミドフェニル）ジスルフィド及びアルキル化フェノールスルフィドが用いられ、また金属含有有機硫黄化合物としては、上記チオフェノール類、チオ安息香酸の亜鉛塩が使用される。」に訂正する。
ｆ．明細書第１０頁第１１行乃至第１９行目の「本発明の多層ソリッドボールは、上述した配合組成で形成したコアを用い、且つこのコアの撓み量を特定範囲に規制したことにより、低硬度化し、打撃フィーリングを向上させることができる。一方、このような低硬度化に伴う反撥係数の低下が有機硫黄化合物及び／又は金属含有有機硫黄化合物としてチオフェノール類、チオカルボン酸類、スルフィド類、チオフェノール類の亜鉛塩、及びチオカルボン酸類の亜鉛塩から選ばれる１種又は２種以上の化合物の配合によって抑制されるので、低硬度でありながら良好な反撥性及び飛び性能を維持するものである。」を「本発明の多層ソリッドボールは、上述した配合組成で形成したコアを用い、且つこのコアの撓み量を特定範囲に規制したことにより、低硬度化し、打撃フィーリングを向上させることができる。一方、このような低硬度化に伴う反撥係数の低下が有機硫黄化合物及び／又は金属含有有機硫黄化合物としてペンタクロロチオフェノール、４−ｔ−ブチルチオフェノール、２−ベンズアミドチオフェノール、これらチオフェノールの亜鉛塩、チオ安息香酸、チオ安息香酸の亜鉛塩、ジキシリルジスルフィド、ジ（ｏ−ベンズアミドフェニル）ジスルフィド及びアルキル化フェノールスルフィドから選ばれる１種又は２種以上の化合物の配合によって抑制されるので、低硬度でありながら良好な反撥性及び飛び性能を維持するものである。」に訂正する。
ｇ．明細書第１１頁第４行目の「６種」を「５種」に訂正する。
ｈ．明細書第１２頁の第１表中のコア成分の「硫酸バリウウム」を「硫酸バリウム」に訂正する。
イ．訂正の目的の適否、新規事項の有無、及び拡張・変更の在否
　上記訂正事項ａは、請求項２を削除して、請求項１の（Ｃ）成分である「チオフェノール類、チオカルボン酸類、スルフィド類、チオフェノールの亜鉛塩及びチオカルボン酸の亜鉛塩」を、これらの具体的な化合物である明細書第８頁第２０行乃至第９頁第１０行に記載の「ペンタクロロチオフェノール、４−ｔ−ブチルチオフェノール、２−ベンズアミドチオフェノール、これらチオフェノールの亜鉛塩、チオ安息香酸、チオ安息香酸の亜鉛塩、ジキシリルジスルフィド、ジ（ｏ−ベンズアミドフェニル）ジスルフィド及びアルキル化フェノールスルフィド」に訂正するものであるから、上記訂正事項ａは特許請求の範囲の減縮を目的とするものに該当する。
　上記訂正事項ｂ〜ｆは、特許請求の範囲を減縮ことにともなう発明の詳細な説明における訂正であるから、明りょうでない記載の釈明を目的とするものに該当する。
　上記訂正事項ｇは，第１表は５種のゴム組成物が記載されているから、誤記の訂正を目的とするもの該当する
　上記訂正事項ｈは、明細書第９頁第５行乃至第６行に「重量調整剤としての硫酸バリウム」が記載されているから、誤記の訂正を目的とするものに該当する。
　そしてこれらの訂正は、願書に添付した明細書または図面に記載された範囲を越えるものとは認められないから新規事項の追加に該当せず、また特許請求の範囲を実質的に拡張または変更するものではない。
ウ．独立特許要件
（訂正明細書の請求項１に係る発明）
　訂正明細書の請求項１に係る発明は、その特許請求の範囲の請求項１に記載された次の事項により特定されるとおりのものである。
「芯球を直接又は中間層を介してカバー材で被覆してなる多層ソリッドゴルフボールにおいて、上記芯球を、（Ａ）基材ゴム１００重量部、（Ｂ）不飽和カルボン酸の金属塩１５〜３０重量部、（Ｃ）ペンタクロロチオフェノール、４−ｔーブチルチオフェノール、２−ベンズアミドチオフェノール、これらチオフェノールの亜鉛塩、チオ安息香酸、チオ安息香酸の亜鉛塩、ジキシリルジスルフィド、ジ（ｏ−ベンズアミドフェニル）ジスルフィド及びアルキル化フェノールスルフィドから選ばれる１種又は２種以上の化合物０．０５〜２重量部及び（Ｄ）共架橋開始剤０．５〜３重量部を含有するゴム組成物を用い、外径３７．５〜３９．５ｍｍで、１００ｋｇの荷重をかけた時の撓み量が３〜４．５ｍｍの範囲となるように形成したことを特徴とする多層ソリッドゴルフボール。」
（引用刊行物に記載の発明）
　訂正明細書の請求項１に係る発明に対して、当審が平成１１年５月１０日付けで通知した取消理由で引用した刊行物１（特開昭６２−２７５４８０号公報）には、「ソリッドコアとこのソリッドコアを被覆するカバーとを具備するソリッドゴルフボールにおいて、ソリッドコアとしてシスー１，４結合を４０％以上含有するポリブタジエンとこのポリブタジエンを架橋する不飽和カルボン酸及び又はその金属塩を含み、しかも１００ｋｇ定荷重における変形量が１．５〜３．５ｍｍであるものを用いる」（請求項１）こと、「これら不飽和カルボン酸やその金属塩の使用量は、ポリブタジエン１００重量部に対して１０〜６０重量部」（公報第３頁右下欄第４〜６行）であること、「過酸化物０．５から６重量部」（公報第３頁右下欄第１５〜１６行）であること、「ソリッドコアは、全体としてスモールサイズの場合は直径３６．８〜４１．０ｍｍ・・・ラージサイズの場合は直径３８．３〜４２．３ｍｍ」（公報第４頁右上欄第１８行〜左下欄第１行）であることが記載されている。
　刊行物２（特開昭５９−２２８８６８号公報）には、「ジペンタメチレンチウムテトラスルフィド及び／又はその誘導体を含有するゴム組成物から形成されるゴルフボール」（請求項１）及び「ジペンタメチレンチウムテトラスルフィド及び／又はその誘導体をゴム成分の０．１〜５重量％含有する・・・ゴルフボール」（請求項２）が記載されている。
　刊行物３（特開昭５９−２２８８６７号公報）には、「４，４’−ジチオ−ビス−ジモルフォリン及び／又はその誘導体を含有するゴム組成物からなるゴム組成物から形成されるソリッドゴルフボール」（請求項１）及び「４，４’−ジチオ−ビスージモルフォリン及び／又はその誘導体をゴム成分の０．１〜５重量％含有する・・・ソリッドゴルフボール」（請求項２）が記載されている。
　刊行物４（特開平２−９２３７８号公報）には、「基材ゴムと、メタクリル酸の金属塩及び／又はアクリル酸の金属塩と、過酸化物系架橋開始剤とを含有するゴム組成物にラジカル捕獲剤を添加しこれを加硫・成形して・・・多層ボールの芯球を得る」（請求項１）こと、「ラジカル捕獲剤としては、ペンタクロロチオフェノール、ペンタクロロチオフェノールの亜鉛塩」が記載されている。
（対比）
　訂正明細書の請求項１に係る発明（以下、本件発明という）と刊行物１に記載の発明を対比すると、両者は、「芯球を直接又は中間層を介してカバー材で被覆してなる多層ソリッドゴルフボールにおいて、上記芯球を、（Ａ）基材ゴム１００重量部、（Ｂ）不飽和カルボン酸の金属塩１５〜３０重量部、（Ｄ）共架橋開始剤０．５〜２重量部を含有するゴム組成物を用い、外径３７．５〜３９．５ｍｍで、１００ｋｇの荷重をかけた時の撓み量が３〜３．５ｍｍの範囲となるように形成した多層ソリッドゴルフボール」である点で一致するが、本件発明は、上記ゴム組成物は、（Ｃ）ペンタクロロチオフェノール、４−ｔ−ブチルチオフェノール、２−ベンズアミドチオフェノール、これらチオフェノールの亜鉛塩、チオ安息香酸、チオ安息香酸の亜鉛塩、ジキシリルジスルフィド、ジ（ｏ−ベンズアミドフェニル）ジスルフィド及びアルキル化フェノールスルフィドから選ばれる１種又は２種以上の化合物０．０５〜２重量部含有するのに対し、引用例１では、上記（Ｃ）化合物を含まない点で相違する。
（判断）
　上記相違点を検討すると、刊行物２，３には、反撥性を向上するために、スルフィド類であるジペンタメチレンチウラムスルフィド、４．４’−ジチオ−ビス−ジモルフォリン及び／又はその誘導体を添加することは記載されているが、本件請求項１で特定するスルフィド類であるジキシリルジスルフィド、ジ（ｏ−ベンズアミドフェニル）ジスルフィド及びアルキル化フェノールスルフィドについての記載はなく、これらスルフィドはフェニル骨格を有するもので、刊行物２，３の脂肪族又は脂環族のスルフィドとは、類似の化合物でもないから、本件請求項１に係る発明のスルフィドが、刊行物２，３に記載のスルフィドから容易に想到し得るものでもない。
　また、刊行物４には、ゴム組成物に、本件請求項１に係る発明の（Ｃ）成分であるペンタクロロチオフェノール、その亜鉛塩を含有させることは記載されているが、これは、ゴム硬度、重量、反撥弾性等を変化させることなく、伸び及び強度を向上させ、良好な飛行特性を示し、かつ耐衝撃性、耐久性に優れたソリッドボールを得ることを目的とするものであって、本件発明の、芯球を低硬度化して、打撃フィーリングの改良を計る際に、低硬度に伴う反撥係数の低下も十分補い得る初速向上効果が得られるように（Ｃ）成分を含有させるものとは目的が相違しており、刊行物１に記載の発明は、芯球の撓み量を打球感、耐久性との関係で規定しているが、低硬度化させた芯球自体の反撥係数を向上させることについての記載はないから、刊行物１及び４に記載の発明を容易に組み合わせし得るものではない。
　そして、本件発明は、上記（Ｃ）成分を含有するゴム組成物を用い、外径３７．５〜３９，５ｍｍで、１００ｋｇの荷重をかけたときの撓み量が３〜４．５ｍｍの範囲とすることにより、明細書記載の効果を奏するものであるから、刊行物１〜４に記載の発明から当業者が容易に発明をすることができたものとはいえない。
　したがって、本件発明は特許出願の際独立して特許を受けることができるものである。
エ．むすび
　以上のとおりであるから、上記訂正は、特許法第１２０条の４第２項及び同条第３項で準用する第１２６条第２〜４項の規定に適合するので、当該訂正を認める。
（３）特許異議の申立てについての判断
ア．本件発明
　請求項１に係る発明（以下、本件発明という）は、訂正明細書の特許請求の範囲の請求項１に記載された次の事項により特定されるとおりのものである。
「芯球を直接又は中間層を介してカバー材で被覆してなる多層ソリッドゴルフボールにおいて、上記芯球を、（Ａ）基材ゴム１００重量部、（Ｂ）不飽和カルボン酸の金属塩１５〜３０重量部、（Ｃ）ペンタクロロチオフェノール、４−ｔ−ブチルチオフェノール、２−ベンズアミドチオフェノール、これらチオフェノールの亜鉛塩、チオ安息香酸、チオ安息香酸の亜鉛塩、ジキシリルジスルフィド、ジ（ｏ−ベンズアミドフェニル）ジスルフィド及びアルキル化フェノールスルフィドから選ばれる１種又は２種以上の化合物０．０５〜２重量部及び（Ｄ）共架橋開始剤０．５〜３重量部を含有するゴム組成物を用い、外径３７．５〜３９・５ｍｍで、１００ｋｇの荷重をかけた時の撓み量が３〜４．５ｍｍの範囲となるように形成したことを特徴とする多層ソリッドゴルフボール。」
イ．特許異議申立ての理由の概要
　申立人山崎隆は、証拠として甲第１号証（特開昭６２−２７５４８０号公報）、甲第２号証（特開昭５９−２２８８６８号公報）、甲第３号証（特開昭５９−２２８８６７号公報）、甲第４号証（特開平２−２９７３８４号公報）、甲第５号証（特開平２−２９７３８４号公報）、甲第６号証（化学大辞典第１版　１９８９年１０月２０日株式会社東京化学同人発行　第１２２４頁）を提出し、請求項１，２に係る発明の特許は、特許法第２９条第２項に違反してなされたものであり、請求項１に係る発明の特許は、その明細書が特許法第３６条第３項に規定する要件を満たしていない出願に対してなされたものであるから、取り消されるべき旨主張している。
ウ．特許法第２９条第２項違反について
　請求項１，２に係る発明は、上記「ａ．本件発明」に記載のとおりの発明に訂正された。
　甲第１〜４号証は、上記刊行物１〜４であるから、上記（２）ウ．で示したように、本件発明は、甲第１〜４号証に記載の発明から当業者が容易に発明をすることができたものではない。
エ．特許法第３６条第３項違反について
　申立人は、甲第５，６号証を提出して、本件明細書には（Ｃ）成分のうち「スルフィド類、チオカルボン酸類」の場合には、実施例が記載されておらず、また、当業者が容易に実施できることができる程度に、その発明の目的、構成及び効果が記載されていない旨主張しているが、本件請求項１に係る発明は、上記（２）ａ．の訂正により（Ｃ）成分の「チオカルボン酸類」、「スルフィド類」は、「チオ安息香酸」、「ジキシリルジスルフィド、ジ（ｏ−ベンズアミドフェニル）ジスルフィド及びアルキル化フェノールスルフィド」に特定され、これらは、他の選択肢である「ペンタクロロチオフェノール、４−ｔ−ブチルチオフェノール、２−ベンズアミドチオフェノール」とともに、フェニル骨格を有する有機硫黄化合物である点で共通するものであるから、本件発明の特許は、特許法第３６条第３項に規定する要件を満たす特許出願に対してなされたものである。
オ．むすび
　以上のとおりであるから、特許異議の申立ての理由及び証拠によっては、本件発明の特許を取り消すことはできない。
　また、他に本件発明の特許を取り消すべき理由を発見しない。
　よって、結論のとおり決定する。
【異議決定日】
平成１１年１０月１２日（１９９９．１０．１２）
【訂正の要旨】
　特許第２７７８２２９号発明の明細書を本件訂正請求書に添付した訂正明細書の通りに訂正する、即ち、特許請求の範囲の減縮を目的として下記ａのとおりに訂正し、また、明りょうでない記載の釈明を目的として下記ｂ〜ｆのとおり訂正し、誤記の訂正を目的として下記ｇ，ｈのとおり訂正する。
　ａ．特許請求の範囲の請求項１、２の
「１．芯球を直接又は中間層を介してカバー材で被覆してなる多層ソリッドゴルフボールにおいて、上記芯球を、（Ａ）基材ゴム１００重量部、（Ｂ）不飽和カルボン酸の金属塩１５〜３０重量部、（Ｃ）チオフェノール類、チオカルボン酸類、スルフィド類、チオフェノール類の亜鉛塩及びチオカルボン酸類の亜鉛塩から選ばれる１種又は２種以上の化合物０．０５〜２重量部及び（Ｄ）共架橋開始剤０．５〜３重量部を含有するゴム組成物を用い、外径３７．５〜３９．５ｍｍで、１００ｋｇの荷重をかけた時の撓み量が３〜４．５ｍｍの範囲となるように形成したことを特徴とする多層ソリッドゴルフボール。
２．上記（Ｃ）成分がペンタクロロチオフェノール又はその亜鉛塩である特許請求の範囲第１項記載のゴルフボール。」を
「１．芯球を直接又は中間層を介してカバー材で被覆してなる多層ソリッドゴルフボールにおいて、上記芯球を、（Ａ）基材ゴム１００重量部、（Ｂ）不飽和カルボン酸の金属塩１５〜３０重量部、（Ｃ）ペンタクロロチオフェノール、４−ｔ−ブチルチオフェノール、２−ベンズアミドチオフェノール、これらチオフェノールの亜鉛塩、チオ安息香酸、チオ安息香酸の亜鉛塩、ジキシリルジスルフィド、ジ（ｏ−ベンズアミドフェニル）ジスルフィド及びアルキル化フェノールスルフィドから選ばれる１種又は２種以上の化合物０．０５〜２重量部及び（Ｄ）共架橋開始剤０．５〜３重量部を含有するゴム組成物を用い、外径３７．５〜３９．５ｍｍで、１００ｋｇの荷重をかけた時の撓み量が３〜４．５ｍｍの範囲となるように形成したことを特徴とする多層ソリッドゴルフボール」と訂正する。
ｂ．明細書第４頁第２行目乃至第６行目の「本発明者は、ボリブタジエンゴム等の基材ゴムに共架橋剤として不飽和カルボン酸の金属塩及び共架橋開始剤を配合したゴム組成物に対し、有機硫黄化合物及び／又は金属含有有機硫黄化合物としてチオフェノール類、チオカルボン酸類、スルフィド類、チオフェノール類の亜鉛塩及びチオカルボン酸類の亜鉛塩から選ばれる１種又は２種以上の化合物を添加することにより」を「本発明者は、ポリブタジエンゴム等の基材ゴムに共架橋剤として不飽和カルボン酸の金属塩及び共架橋開始剤を配合したゴム組成物に対し、有機硫黄化合物及び／又は金属含有有機硫黄化合物としてペンタクロロチオフェノール、４−ｔ−ブチルチオフェノール、２−ベンズアミドチオフェノール、これらチオフェノールの亜鉛塩、チオ安息香酸、チオ安息香酸の亜鉛塩、ジキシリルジスルフィド、ジ（ｏ−ベンズアミドフェニル）ジスルフィド及びアルキル化フェノールスルフィドから選ばれる１種又は２種以上の化合物を添加することにより」と訂正する。
ｃ．明細書第５頁第６行乃至第１４行目の「即ち、本発明は、芯球を直接又は中間層を介してカバー材で被覆してなる多層ソリッドゴルフボールにおいて、上記芯球を、（Ａ）基材ゴム１００重量部、（Ｂ）不飽和カルボン酸の金属塩１５〜３０重量部、（Ｃ）チオフェノール類、チオカルボン酸類、スルフィド類、チオフェノール類の亜鉛塩及びチオカルボン酸類の亜鉛塩から選ばれる１種又は２種以上の化合物０．０５〜２重量部及び（Ｄ）共架橋開始剤０．５〜３重量部を含有するゴム組成物を用い、外径３７．５〜３９．５ｍｍで、１００ｋｇの荷重をかけた時の撓み量が３〜４．５ｍｍの範囲となるように形成したことを特徴とする多層ソリッドゴルフボールを提供する。」を「即ち、本発明は、芯球を直接又は中間層を介してカバー材で被覆してなる多層ソリッドゴルフボールにおいて、上記芯球を、（Ａ）基材ゴム１００重量部、（Ｂ）不飽和カルボン酸の金属塩１５〜３０重量部、（Ｃ）ペンタクロロチオフェノール、４−ｔ−ブチルチオフェノール、２−ベンズアミドチオフェノール、これらチオフェノールの亜鉛塩、チオ安息香酸、チオ安息香酸の亜鉛塩、ジキシリルジスルフィド、ジ（ｏ−ベンズアミドフェニル）ジスルフィド及びアルキル化フェノールスルフィドから選ばれる１種又は２種以上の化合物０．０５〜２重量部及び（Ｄ）共架橋開始剤０．５〜３重量部を含有するゴム組成物を用い、外径３７．５〜３９．５ｍｍで、１００ｋｇの荷重をかけた時の撓み量が３〜４．５ｍｍの範囲となるように形成したことを特徴とする多層ソリッドゴルフボールを提供する。」と訂正する。
ｄ．明細書第５頁第１６行目乃至第２０行目の「本発明の多層ソリッドボールは、上述したように、基材ゴムと不飽和カルボン酸の金属塩と有機硫黄化合物及び／又は金属含有有機硫黄化合物として、チオフェノール類、チオカルボン酸類、スルフィド類、チオフェノール類の亜鉛塩及びチオカルボン酸類の亜鉛塩から選ばれる１種又は２種以上の化合物と共架橋開始剤とを含有するゴム組成物で多層構造ソリッドゴルフボールの芯球を形成したものである。」を「本発明の多層ソリッドボールは、上述したように、基材ゴムと不飽和カルボン酸の金属塩と有機硫黄化合物及び／又は金属含有有機硫黄化合物としてペンタクロロチオフェノール、４−ｔ−ブチルチオフェノール、２−ベンズアミドチオフェノール、これらチオフェノールの亜鉛塩、チオ安息香酸、チオ安息香酸の亜鉛塩、ジキシリルジスルフィド、ジ（ｏ−ベンズアミドフェニル）ジスルフィド及びアルキル化フェノールスルフィドから選ばれる１種又は２種以上の化合物と共架橋開始剤とを含有するゴム組成物で多層構造ソリッドゴルフボールの芯球を形成したものである。」と訂正する。
ｅ．明細書第７頁第１９行乃至第８頁第９行目の「ここで、有機硫黄化合物としては、ベンタクロロチオフェノール、４−ｔ−ブチルチオフェノール、２−ベンズアミドチオフェノール等のチオフェノール類、チオ安息香酸等のチオカルボン酸類、ジキシリルジスルフィド、ジ（ｏ−ベンズアミドフェニル）ジスルフィド及びアルキル化フェノールスルフィド等のスルフィド類などが好適に用いられ、また金属含有有機硫黄化合物としては、上記チオフェノール類、チオカルボン酸類の亜鉛塩などが好ましく使用される。」を「ここで有機硫黄化合物としては、有機硫黄化合物としては、ペンタクロロチオフェノール、４−ｔ−ブチルチオフェノール、２−ベンズアミドチオフェノール、チオ安息香酸、ジキシリルジスルフィド、ジ（ｏ−ベンズアミドフェニル）ジスルフィド及びアルキル化フェノールスルフィドが用いられ、また金属含有有機硫黄化合物としては、上記チオフェノール類、チオ安息香酸の亜鉛塩が使用される。」と訂正する。
ｆ．明細書第１０頁第１１行乃至第１９行目の「本発明の多層ソリッドボールは、上述した配合組成で形成したコアを用い、且つこのコアの撓み量を特定範囲に規制したことにより、低硬度化し、打撃フィーリングを向上させることができる。一方、このような低硬度化に伴う反撥係数の低下が有機硫黄化合物及び／又は金属含有有機硫黄化合物としてチオフェノール類、チオカルボン酸類、スルフィド類、チオフェノール類の亜鉛塩、及びチオカルボン酸類の亜鉛塩から選ばれる１種又は２種以上の化合物の配合によって抑制されるので、低硬度でありながら良好な反撥性及び飛び性能を維持するものである。」を「本発明の多層ソリッドボールは、上述した配合組成で形成したコアを用い、且つこのコアの撓み量を特定範囲に規制したことにより、低硬度化し、打撃フィーリングを向上させることができる。一方、このような低硬度化に伴う反撥係数の低下が有機硫黄化合物及び／又は金属含有有機硫黄化合物としてペンタクロロチオフェノール、４−ｔ−ブチルチオフェノール、２−ベンズアミドチオフェノール、これらチオフェノールの亜鉛塩、チオ安息香酸、チオ安息香酸の亜鉛塩、ジキシリルジスルフィド、ジ（ｏ−ベンズアミドフェニル）ジスルフィド及びアルキル化フェノールスルフイドから選ばれる１種又は２種以上の化合物の配合によって抑制されるので、低硬度でありながら良好な反撥性及び飛び性能を維持するものである。」と訂正する。
ｇ．明細書第１１頁第４行目の「６種」を「５種」と訂正する。
ｈ．明細書第１２頁の第１表中のコア成分の「硫酸バリウウム」を「硫酸バリウム」と訂正する。
（５４）【発明の名称】
　多層ソリッドゴルフボール
（５７）【特許請求の範囲】
　１．芯球を直接又は中間層を介してカバー材で被覆してなる多層ソリッドゴルフボールにおいて、上記芯球を、（Ａ）基材ゴム１００重量部、（Ｂ）不飽和カルボン酸の金属塩１５〜３０重量部、（Ｃ）
ペンタクロロチオフェノール，４−ｔ−ブチルチオフェノール，２−ベンズアミドチオフェノール，これらチオフェノールの亜鉛塩，チオ安息香酸，チオ安息香酸の亜鉛塩，ジキシリルジスルフィド，ジ（ｏ−ベンズアミドフェニル）ジスルフィド及びアルキル化フェノールスルフィドから選ばれる
【発明の詳細な説明】
産業上の利用分野
　本発明は、打撃フィーリング及びボール反撥性（初速）を同時に満足する多層ソリッドゴルフボールに関する。
従来の技術及び発明が解決しようする課題
　従来、ソリッドゴルフボールには、芯球（コア）をカバー材で直接被覆したツーピースゴルフボールやコアとカバーとの間に１層又は２層以上の中間層を介在させた多層構造ボールが知られているが、その芯球はゴム組成物を加硫成型して得られる弾性体で形成される。この場合、弾性部分
を
　ところで、ツーピースゴルフボールは、１９８２年に国内で発表、上市されたものであるが、このツーピースゴルフボールが市販されるや、特にその優れた耐久性をポイントに多くの人に受け入れられてきた。しかし、ツーピースゴルフボールは、打撃時のフィーリングが糸捲きゴルフボールに比べて著しく硬いという欠点を特っている。この欠点は、一部非力の人や女性に打ち難いという印象を与えるため、その改良が望まれていた。
　打撃時のフィーリングを良くするためには、コアの硬度を低く、軟らかくすることが考えられるが、上述した従来の基材ゴム／不飽和カルボン酸金属塩／過酸化物系のコア組成物では、硬度を低くすると、ボール打撃時の反撥性又は初速が低下し、フィーリングは改良されるものの、飛距離が十分得られないという問題があり、十分な反撥性又は初速を維持しながら、コア硬度、ひいてはボール硬度を低下させて、良好な打撃フィーリングを与えるツーピースゴルフボールを得ることは困難であった。
　本発明は、上記事情に鑑みなされたもので、十分なボール反撥性及び飛び性能を維持しながら、打撃フィーリングを改良した多層ソリッドゴルフボールを提供することを目的とする。
課題を解決するための手段及び作用
　本発明者は、ポリブタジエンゴム等の基材ゴムに共架橋剤として不飽和カルボン酸の金属塩及び共架橋開始剤を配合したゴム組成物に対し、有機硫黄化合物及び／又は金属含有有機硫黄化合物として
ペンタクロロチオフェノール，４−ｔ−ブチルチオフェノール，２−ベンズアミドチオフェノール，これらチオフェノールの亜鉛塩，チオ安息香酸，チオ安息香酸の亜鉛塩，ジキシリルジスルフィド，ジ（ｏ−ベンズアミドフェニル）ジスルフィド及びアルキル化フェノールスルフィドから選ばれる
　即ち、本発明は、芯球を直接又は中間層を介してカバー材で被覆してなる多層ソリッドゴルフボールにおいて、上記芯球を、（Ａ）基材ゴム１００重量部、（Ｂ）不飽和カルボン酸の金属塩１５〜３０重量部、（Ｃ）
ペンタクロロチオフェノール，４−ｔ−ブチルチオフェノール，２−ベンズアミドチオフェノール，これらチオフェノールの亜鉛塩，チオ安息香酸，チオ安息香酸の亜鉛塩，ジキシリルジスルフィド，ジ（ｏ−ベンズアミドフェニル）ジスルフィド及びアルキル化フェノールスルフィドから選ばれる
　以下、本発明につき更に詳しく説明する。
　本発明の多層ソリッドゴルフボールは、上述したように、基材ゴムと不飽和カルボン酸の金属塩と有機硫黄化合物及び／又は金属含有有機硫黄化合物として
ペンタクロロチオフェノール，４−ｔ−ブチルチオフェノール，２−ベンズアミドチオフェノール，これらチオフェノールの亜鉛塩，チオ安息香酸，チオ安息香酸の亜鉛塩，ジキシリルジスルフィド，ジ（ｏ−ベンズアミドフェニル）ジスルフィド及びアルキル化フェノールスルフィドから選ばれる
　ここで、上記基材ゴムとしては、通常の多層構造ソリッドゴルフボールの芯球材料として使用されるものを用いることができ、特に制限されないが、シス構造を少なくとも４０％以上有する１，４−ポリブタジエンゴムが好ましく使用される。この場合、このような１，４−ポリブタジエンゴムに天然ゴム，ポリイソプレンゴム，スチレンブタジエンゴムなどを所望により適宜配合することができる。なお、１，４−ポリブタジエンゴムは基材ゴム成分中に８０重量％以上含有するようにすることが好ましく、これが８０重量％未満であるとポリブタジエンゴムが特つ優れた反撥弾性が損なわれる場合がある。
　また、上記不飽和カルボン酸の金属塩は共架橋剤として配合されるもので、その具体例としては、アクリル酸，メタクリル酸，マレイン酸，フマル酸等の炭素原子数３〜８の不飽和脂肪酸の亜鉛塩やマグネシウム塩などが例示されるが、特にアクリル酸又はメタクリル酸の亜鉛塩が好適に使用される。これら不飽和カルボン酸の金属塩は、予め金属塩の形に調製したものを配合してもよいが、ゴム組成物中でα，β−不飽和カルボン酸と金属酸化物又は金属水酸化物等とを反応させて金属塩とすることもできる。なお、この不飽和カルボン酸の金属塩の配合量は特に限定されないが、打撃フィーリングを決定するコア硬度に最も影響を与えるもので、上記基材ゴム１００重量部に対し１５〜３０重量部、特に２０〜２８重量部とすることが好ましい。この配合量が３０重量部より多いと、芯球の硬度が１００ｋｇ荷重をかけた時の撓み量として３ｍｍ以下となって打撃時のフィーリングが硬く感じられ、１５重量部より少ないと、１００ｋｇ荷重をかけた時の撓み量が４．５ｍｍ以上と軟らかくなって打撃耐久性に問題が生じる。
　本発明のソリッドゴルフボールの製造に用いられるゴム組成物は、上記基材ゴム、共架橋剤に加えて有機硫黄化合物及び／又は金属含有有機硫黄化合物を配合したものである。ここで、有機硫黄化合物としては、ペンタクロロチオフェノール，４−ｔ−ブチルチオフェノール，２−ベンズアミドチオフェノール
，チ
，ジ
ドが
チオ安息香酸
塩が
　上記ゴム組成物には、共架橋開始剤を配合する。この場合、共架橋開始剤としては、過酸化物系のもの、例えばジクミルパーオキサイドや１，１−ビス（ｔ−ブチルパーオキシ）−３，３，５−トリメチルシクロヘキサン等の有機過酸化物が好適に使用されるが、中でもジクミルパーオキサイドが特に好ましく用いられる。この共架橋開始剤の配合量は、基材ゴム１００重量部に対して０．５〜３重量部、特に１〜２．５重量部とすることが好ましい。更に、このゴム組成物中には、酸化亜鉛、老化防止剤、重量調整剤としての硫酸バリウム、その他多層構造ソリッドゴルフボールの芯球の製造に通常使用し得る成分を必要により適宜配合することができる。
　本発明のソリッドゴルフボールは、上記ゴム組成物を通常の方法、条件において加熱等により加硫成型して多層構造ソリッドゴルフボールの芯球を製造するものであるが、この場合、芯球は、所望の打撃フィーリングを得るため、外径３７．５〜３９．５ｍｍの芯球に１００ｋｇの荷重をかけた時の撓み量が３〜４．５ｍｍの範囲になるように形成する。この撓み量が３ｍｍ未満では、打撃時のフィーリングが硬く感じられ、また４．５ｍｍを越えると、芯球が軟らかくなり過ぎて打撃耐久性に問題が生じ、いずれも本発明の目的を達成し得ない。なお、芯球の撓み量を所望範囲にするには、例えば芯球に使用される材料、特に不飽和脂肪酸金属塩の配合量を前述のような範囲で変化させればよい。
　本発明のツーピースボール等の多層構造ソリッドゴルフボールは、上記ゴム組成物で形成した芯球にカバーを被覆するが、この場合、カバー材料としては、アイオノマー（例えばデュポン社製サーリン），ポリエステル，ナイロン等の通常のカバー材料を好適に使用し得る。また、その厚さは１．６〜２．６ｍｍとすることが好ましい。
発明の効果
　本発明の多層ソリッドゴルフボールは、上述した配合組成で形成したコアを用い、且つこのコアの撓み量を特定範囲に規制したことにより、低硬度化し、打撃フィーリングを向上させることができる。一方、このような低硬度化に伴なう反撥係数の低下が有機硫黄化合物及び／又は金属含有有機硫黄化合物として
ペンタクロロチオフェノール，４−ｔ−ブチルチオフェノール，２−ベンズアミドチオフェノール，これらチオフェノールの亜鉛塩，チオ安息香酸，チオ安息香酸の亜鉛塩，ジキシリルジスルフィド，ジ（ｏ−ベンズアミドフェニル）ジスルフィド及びアルキル化フェノールスルフィドから選ばれる
　以下、実施例及び比較例を示し、本発明を具体的に説明するが、本発明は下記の実施例に制限されるものではない。
〔実施例及び比較例〕
　第１表に示す配合成分を混合して
５
　次に、これらのコア及びボールについて、それぞれ硬度（１００ｋｇ荷重下での撓み量）を測定すると共に、ＵＳＧＡ方式に従い、フライホイール式の打撃試験機を用い、周速約４５ｍ／ｓｅｃで打撃したときの初速度を測定した。また、打撃時のフィーリング及び飛び性能を下記方法により評価した。結果を第１表に示す。
打撃時のフィーリング
　トップアマ１０人がドライバーで打撃した際に、糸捲きボールの打撃感触を◎とした相対比較で、◎→○→△→×の順に感触が低下することを示す。
飛び性能
　ツルーテンパー社製スイングロボットを用い、ドライバーでヘッドスピード４５ｍ／ｓｅｃで打撃した際の飛距離及び全距離を測定した（ボール１２個の平均）。
　第１表に示した結果より、ゴム組成物中に有機硫黄化合物の金属塩であるペンタクロロチオフェノールの亜鉛塩を配合すると共に、加硫コアの撓み量を本発明の特定範囲内に規制すれば、良好な初速（反撥性）及び飛び性能を維持しながら、打撃時のフィーリングの良いツーピースゴルフボールが得られることがわかる。